ПОКРЫТИЕ ПОДЛОЖКИ, НАНЕСЕННОЕ НА ОДНУ ИЛИ БОЛЕЕ СТОРОН

1. Изобретение относится к способу покрытия одной или более сторон подложек каталитически активным материалом, содержащему расположение материала в условиях вакуума в вакуумной камере, где осуществляют следующие этапы:
(a) загрузка в вакуумную камеру по меньшей мере одной подложки,
(b) закрытие и откачивание воздуха из вакуумной камеры,
(c) очистка подложки путем введения газообразного восстановителя в вакуумную камеру,
(d) удаление газообразного восстановителя,
(e) нанесение промежуточного слоя с помощью вакуумно-дугового нанесения, где подложку, содержащую такой же или подобный материал, вводят в вакуумную камеру,
(f) установка температуры в вакуумной камере на величине от 150°С до 400°С,
(g) нанесение покрытия с помощью вакуумно-дугового нанесения, где по меньшей мере один металл, выбранный из группы, содержащей рутений, иридий, титан и их смеси, вводят в вакуумную камеру и в ходе нанесения покрытия происходит подача кислорода,
(h) на последнем этапе вакуумную камеру заливают повторно и подложку с нанесенным покрытием извлекают из камеры,
где вышеуказанные этапы и переходы от одного этапа к другому осуществляют в вакууме, при необходимости, под воздействием разных давлений, которые устанавливают с помощью защитного газа,
который отличается тем, что
по меньшей мере 99% покрытия подложки на одной или более сторонах не содержит составляющих, которые изначально содержались в подложке, где по меньшей мере 99% покрытия, нанесенного на промежуточный слой, не содержит неокисленных металлов.
2. Покрытие подложки по п.1, отличающееся тем, что покрытие подложки полностью не содержит составляющих, которые изначально содержались в подложке, и покрытие, нанесенное на промежуточный слой, полностью не содержит неокисленных металлов.
3. Покрытие подложки по п.1 или 2, отличающееся тем, что подложку выбирают из группы, содержащей нержавеющую сталь и элементы никелевой группы, а также нержавеющую сталь с покрытием, изготовленную из элементов никелевой группы.
4. Покрытие подложки по п.1, отличающееся тем, что покрытие, нанесенное на промежуточный слой, состоит из диоксида рутения.
5. Покрытие подложки по п.1, отличающееся тем, что покрытие, нанесенное на промежуточный слой, изготовлено из смеси металлических оксидов диоксида рутения: диоксида иридия: диоксида титана.
6. Покрытие подложки по п.1, отличающееся тем, что промежуточный слой содержит неровные участки на своей поверхности.
7. Покрытие подложки по п.1, отличающееся тем, что покрытие, нанесенное на промежуточный слой, содержит неровные участки на своей поверхности.
8. Покрытие подложки по п.1, отличающееся тем, что покрытие подложки, состоящее из промежуточного слоя и нанесенного на него покрытия, обладает толщиной слоя от 1 до 50 мкм, предпочтительно от 1 до 30 мкм, особенно предпочтительно от 1 до 10 мкм и наиболее предпочтительно от 1,5 до 2,5 мкм.